실시 예 9 에서 얻 은 반도체 나노 입자 코어 의 분산 액 중 , 나노 입자 로서 의 물질량 ( 입자 수 ) 으로 1 . 0 × 10 - 5 mmol 을 칭량 하 여 , 시험관 내 에서 용매 를 증발 시켰 다 . 5 . 33 × 10 - 5 mol 의 Ga ( AcAc ) 3 ( 19 . 3 mg ) 와 티오요소 ( 2 . 75 mg ) 를 2 . 75 mL 의 올레 일 아민 과 0 . 25 mL 의 도데 칸티 올 의 혼합 용매 에 분산 시킨 분 산액 을 얻 고 , 이것 을 질소 분위기 하 에서 300 ℃ 120 분 간 교반 하 였 다 . 가 열원 으로부터 취 출하 여 , 상온 까지 방랭 하 고 , 원심 분리 ( 반경 150 ㎜, 4000 rpm , 5 분 간 ) 하 여 , 상청 부분 과 침전 부분 으로 나누 었 다 . 그 후 , 각각 에 메탄올 을 첨가 하 여 , 코어 셸 형 반도체 나노 입자 의 석출 물 을 얻 은 후 , 원심 분리 ( 반경 150 ㎜, 4000 rpm , 5 분 간 ) 에 의해 고체 성분 을 회수 하 였 다 . 또한 에탄올 을 첨가 하 여 마찬가지 로 원심 분리 하 고 , 각각 을 클로로포름 에 분산 하 여 , 각종 측정 을 행하 였 다 . 또한 , 셸 로 피복 된 입자 의 평균 입경 을 측정 한 바 , 침전 으로부터 얻 은 코어 셸 입자 에서 4 . 3 ㎚, 상청 으로부터 얻 은 입자 에서 3 . 5 ㎚ 이 며 , 반도체 나노 입자 코어 의 평균 입경 과 의 차 로부터 셸 의 두께 는 각각 평균 으로 약 0 . 75 ㎚ 및 0 . 35 ㎚ 였 다 . 이하 에서 는 , 상청 부분 으로부터 얻 어 진 코어 셸 형 반도체 나노 입자 분 산액 을 실시 예 10 이 라 하 고 , 침전 부분 으로부터 얻 어 진 코어 셸 형 반도체 나노 입자 분 산액 을 실시 예 11 이 라 하 였 다 .